(57)【要約】摩擦係数及び燃焼時の残渣を同時に減少するために中空のミクロスフェアを有するポリマーフィルム、フィルムの作製方法及びフィルムからの容器。一般的な実施形態において、本開示は、層内に混合された中空のミクロスフェアを有する少なくとも１つの層を含む、フィルムを提供する。ミクロスフェアは、層内において約２５０ｐｐｍ〜約７５０ｐｐｍの範囲の濃度であり得る。【選択図】  なし【特許請求の範囲】
【請求項１】
層内に混合された中空のミクロスフェアを有する少なくとも１つの層を含む、ポリマーフィルム。
【請求項２】
ミクロスフェアが、層内において約２５０ｐｐｍ〜約３０００ｐｐｍの範囲の濃度で存在する、請求項１に記載のフィルム。
【請求項３】
ミクロスフェアを有する層が、層内に混合されたシリカをさらに含む、請求項１に記載のフィルム。
【請求項４】
シリカが、層内において約１０００ｐｐｍ〜約２０００ｐｐｍの範囲の濃度で存在する、請求項３に記載のフィルム。
【請求項５】
ミクロスフェアを有する層が、層内に混合されたナノ材料を含む、請求項１に記載のフィルム。
【請求項６】
ミクロスフェアが、ソーダライムホウケイ酸ガラスを含む、請求項１に記載のフィルム。
【請求項７】
ミクロスフェアが、約１０μｍ〜約３００μｍの範囲の直径を有する、請求項１に記載のフィルム。
【請求項８】
ミクロスフェアが、約０．１ｇ／ｃｃ〜約１．２ｇ／ｃｃの範囲の粒子密度を有する、請求項１に記載のフィルム。
【請求項９】
ミクロスフェアが、約０．１ｇ／ｃｃ〜約０．５ｇ／ｃｃの範囲の粒子密度を有する、請求項８に記載のフィルム。
【請求項１０】
ミクロスフェアが、層全体にわたって実質的に均一に分布している、請求項１に記載のフィルム。
【請求項１１】
ミクロスフェアが、フィルムの表面層に配置されており、フィルム表面に最も近い層の一部におけるミクロスフェアの濃度が前記層におけるミクロスフェアの平均濃度を実質的に超えるように不均一にミクロスフェアが分布している、請求項１に記載のフィルム。
【請求項１２】
前記表面層が、複数の副層を含み、前記のフィルム表面に最も近い層の一部が、ミクロスフェアを含有する前記副層を少なくとも１つ含み、前記副層の少なくとも別の１つが、ミクロスフェアを実質的に含有しない、請求項１１に記載のフィルム。
【請求項１３】
表皮層、バリア層及び封止層を含み、表皮層及び封止層が、バリア層の反対側でコア層に付着しており、表皮層及び剥離性封止層の少なくとも１つが、層内に混合された中空のガラスミクロスフェアを含む、多層フィルム。
【請求項１４】
ミクロスフェアが、ＩＳＯ８２９５によって測定され、フィルムの摩擦係数を少なくとも５０％減ずるのに十分な量で存在する、請求項１３に記載のフィルム。
【請求項１５】
表皮層が、ポリプロピレンランダムコポリマー、ポリプロピレンホモポリマー、ナイロン、スチレン−エチレン−ブチレン−スチレンブロックコポリマー、コポリエステルエーテルブロックコポリマー、及びそれらの組合せからなる群から選択される成分を含む、請求項１３に記載のフィルム。
【請求項１６】
封止層が、ホモフェーズポリマー、マトリックスフェーズポリマー、及びそれらの組合せからなる群から選択される材料を含む、請求項１３に記載のフィルム。
【請求項１７】
封止層が、第一の融点を有する第一のポリプロピレンとスチレン−エチレン−ブチレン−スチレンブロックコポリマーとのブレンド物又はアロイを含む、請求項１３に記載のフィルム。
【請求項１８】
封止層が、ポリプロピレン及びポリエチレンからなる群から選択される第二のポリオレフィンをさらに含み、前記第二のポリオレフィンが、前記第一の融点とは異なる融点を有する、請求項１７に記載のフィルム。
【請求項１９】
バリア層が、ポリアミド６、ポリアミド６，６／ポリアミド６，１０コポリマー、非晶性ポリアミド、及びそれらの組合せからなる群から選択される成分を含む、請求項１３に記載のフィルム。
【請求項２０】
バリア層が、エチレンビニルアルコールコポリマーを含む、請求項１３に記載のフィルム。
【請求項２１】
バリア層が、エチレンビニルアルコールコポリマーを含有する副層の両側に配置された、ポリアミド成分の副層２つをさらに含む、請求項２０に記載のフィルム。
【請求項２２】
表皮層及び封止層の少なくとも１つをバリア層へ付着させる少なくとも１つのタイ層をさらに含む、請求項１３に記載のフィルム。
【請求項２３】
タイ層が、マレエート化直鎖低密度ポリエチレン、マレエート化ポリプロピレンホモポリマー、マレエート化ポリプロピレンコポリマー、及びそれらの組合せからなる群から選択される成分を含む、請求項２２に記載のフィルム。
【請求項２４】
バリア層と表皮層及び封止層の少なくとも１つとの間に位置するコア層をさらに含む、請求項１３に記載のフィルム。
【請求項２５】
コア層が、ポリプロピレンホモポリマー、プロピレン−エチレンランダムコポリマー、ポリプロピレンエラストマー、プロピレン系エラストマー、エチレン系エラストマー、スチレン−エチレン−ブチレン−スチレンブロックコポリマー、エチレン−プロピレンゴム変性ポリプロピレン、及びそれらの組合せからなる群から選択される成分を含む、請求項２４に記載のフィルム。
【請求項２６】
ミクロスフェアが、層内において約２５０ｐｐｍ〜約３０００ｐｐｍの範囲の濃度で存在する、請求項１３に記載のフィルム。
【請求項２７】
ミクロスフェアを有する層が、層内に混合されたシリカをさらに含む、請求項１３に記載のフィルム。
【請求項２８】
シリカが、層内において約１０００ｐｐｍ〜約２０００ｐｐｍの範囲の濃度で存在する、請求項２７に記載のフィルム。
【請求項２９】
ミクロスフェアが、ソーダライムホウケイ酸ガラスを含む、請求項１３に記載のフィルム。
【請求項３０】
ミクロスフェアが、約１０μｍ〜約３００μｍの範囲の直径を有する、請求項１３に記載のフィルム。
【請求項３１】
ミクロスフェアが、約０．１ｇ／ｃｃ〜約１．２ｇ／ｃｃの範囲の粒子密度を有する、請求項１３に記載のフィルム。
【請求項３２】
ミクロスフェアが、約０．１ｇ／ｃｃ〜約０．５ｇ／ｃｃの範囲の粒子密度を有する、請求項３１に記載のフィルム。
【請求項３３】
フィルムによって画定される本体を含み、本体が、剥離可能な封止によって区切られた少なくとも２つの室を含み、フィルムが、層内に混合されたミクロスフェアを有する少なくとも１つの層を含む、複室容器。
【請求項３４】
少なくとも１つの共通した周囲端に沿って一緒になって封止されて液室を画定する第一の側壁及び第二の側壁を含み、第一の側壁及び第二の側壁の少なくとも１つが、
表皮層、
第一のタイ層
第一のタイ層に隣接して配置されたバリア層、
バリア層に隣接して配置された第二のタイ層、
コア層、及び
封止層
を含む多層フィルムを含み、表皮層及び封止層の少なくとも１つが、層内に混合されたガラスミクロスフェアを含む、容器。
【請求項３５】
中空のミクロスフェアをポリマー全体にわたって混合するステップ、
ポリマーをフィルムの層に押し出しするステップ
を含む、フィルムの作製方法。
【請求項３６】
フィルムから容器を形成するステップをさらに含む、請求項３５に記載の方法。
【発明の詳細な説明】
【発明の詳細な説明】
【０００１】
［背景］
[0001]本開示は、概括的にはポリマーフィルムに関する。より詳細には、本開示は、改善されたスリップ／抗ブロッキング特性を有し、燃焼時の残渣が少ないポリマーフィルムに関する。
【０００２】
[0002]多層フィルムは、例えば、食品又は医療溶液の包装のための容器における使用を含め、様々な産業にわたって広く用いられている。フィルム状に押し出しされた多層に望まれる特性の１つは、強靱性又は使用若しくは輸送中の損傷に耐える能力である。もう１つの望まれる特性は、用途に合った望まれる強度での剥離性の封止、及び容器を永久に封ずる永久的な封止の両方を作製する能力である。さらに望まれる特性は、収容されている溶液の安定性を維持するために、酸素、二酸化炭素又は水蒸気等の気体に対するバリアを提供することである。
【０００３】
[0003]従来の多層フィルムは、製作プロセス中の取り扱いを難しくする高い摩擦係数を有するポリオレフィン樹脂から作られ得る。スリップ剤は、ポリオレフィン樹脂の元来からの粘着性を克服し、そのため、ポリオレフィン樹脂は、加工及び包装設備の中を通じてスムーズに動くことができる。シリカは、スリップ又は抗ブロッキング剤として、プラスチックフィルムの層において近年用いられている。しかしながら、シリカの存在は、日本、韓国及び中国を含めた様々な国の薬局方の制限を超える、燃焼時の残渣につながることがある。
【０００４】
［概要］
[0004]本開示は、ミクロスフェアを有するポリマーフィルム並びにこのフィルムを作製する方法及びこのフィルムから作製された容器に関する。一般的な実施形態において、本開示は、層内に混合された中空のミクロスフェア、すなわち「気泡」を有する１つ又は複数の層を含むフィルムを提供する。例えば、ミクロスフェアは、層の任意の１つ又は複数の部分の全体にわたっておおよそ均等に混合され得る。ミクロスフェアは、層内において約２５０ｐｐｍ〜約３０００ｐｐｍの範囲の濃度であり得る。
【０００５】
[0005]一実施形態において、ミクロスフェアは、ソーダライムホウケイ酸ガラスから作製される。ミクロスフェアは、約１０μｍ〜約３００μｍの範囲の直径を有し得る。ミクロスフェアは、約０．１ｇ／ｃｃ〜約１．２ｇ／ｃｃの範囲の密度をさらに有し得る。
【０００６】
[0006]一実施形態において、ミクロスフェアを有するフィルム層は、層内に混合されたシリカをさらに含む。シリカは、層内において約１０００ｐｐｍ〜約２０００ｐｐｍの範囲の濃度であり得る。
【０００７】
[0007]別の実施形態において、本開示は、表皮層、バリア層及び剥離性封止層を含む複層フィルムを提供する。表皮層及び剥離性封止層は、バリア層の反対側（ｏｐｐｏｓｉｔｅ）でコア層に付着している。表皮層及び剥離性封止層の少なくとも１つは、層内に混合された中空のガラスミクロスフェアを含む。
【０００８】
[0008]一実施形態において、表皮層は、ポリプロピレンランダムコポリマー、ポリプロピレンホモポリマー、ナイロン、スチレン−エチレン−ブチレン−スチレンブロックコポリマー、コポリエステルエーテルブロックコポリマー、又はそれらの組合せ等の成分を含む。バリア層は、ポリアミド６、ポリアミド６，６／６，１０コポリマー、非晶性ポリアミド、又はそれらの組合せ等の成分を含むことができる。
【０００９】
[0009]一実施形態において、剥離性封止層は、ホモフェーズポリマー、マトリックスフェーズポリマー、又はそれらの組合せ等の材料を含む。例えば、剥離性封止層は、ポリプロピレンとスチレン−エチレン−ブチレン−スチレンブロックコポリマーとのブレンド物を含むことができる。例えばさらに、剥離性封止層は、第二のポリプロピレン又は直鎖低密度ポリエチレン等の異なる融点を有するさらなるポリオレフィンを含んでもよい。
【００１０】
[0010]一実施形態において、フィルムは、表皮層及び剥離性封止層の少なくとも１つをバリア層へ付着させる１つ又は複数のタイ層を含む。タイ層は、マレエート化直鎖低密度ポリエチレン、マレエート化ポリプロピレンホモポリマー、マレエート化ポリプロピレンコポリマー、又はそれらの組合せ等の成分を含むことができる。
【００１１】
[0011]一実施形態において、コア層が、バリア層と表皮層及び剥離性封止層の少なくとも１つとの間に位置する。コア層は、ポリプロピレンホモポリマー、プロピレン−エチレンランダムコポリマー、シンジオタクチックプロピレン−エチレンコポリマー、ポリプロピレンエラストマー、プロピレン系エラストマー、エチレン系エラストマー、スチレン−エチレン−ブチレン−スチレンブロックコポリマー、エチレン−プロピレンゴム変性ポリプロピレン、又はそれらの組合せ等の成分を含むことができる。
【００１２】
[0012]代替の一実施形態において、本開示は、フィルムによって画定される本体を含む複室容器を提供する。本体は、剥離可能な封止によって区切られた少なくとも２つの室を含み、フィルムは、層内に混合されたミクロスフェアを有する少なくとも１つの層を含む。
【００１３】
[0013]また別の一実施形態において、本開示は、少なくとも１つの共通した周囲端に沿って一緒になって封止されて液室を画定する第一の側壁及び第二の側壁を含む容器を提供する。第一の側壁及び／又は第二の側壁は、表皮層、第一のタイ層、第一のタイ層に隣接して配置されたバリア層、バリア層に隣接して配置された第二のタイ層、コア層、及び封止層を含む、多層フィルムを含む。表皮層及び／又は封止層は、層内に混合されたガラスミクロスフェアを含む。
【００１４】
[0014]さらに別の一実施形態において、本開示は、フィルムの作製方法を提供する。本方法は、ミクロスフェアを１種又は複数種のポリマー全体にわたって混合するステップを含む。例えば、ミクロスフェアは、ポリマー中におおよそ均等に分散され得る。本方法は、ポリマーをフィルムに押し出しするステップをさらに含む。フィルムは続いて、容器に成形され得る。
【００１５】
[0015]本開示の利点は、改善されたスリップ特性を有するフィルムを提供することにある。
【００１６】
[0016]本開示の別の利点は、改善された耐ブロッキング特性を有するフィルムを提供することにある。
【００１７】
[0017]本開示のさらに別の利点は、燃焼時の残渣が許容可能な少ない量である改善されたフィルムを提供することにある。
【００１８】
[0018]本開示のまたさらに別の利点は、容器の改善された作製方法を提供することにある。
【００１９】
[0019]さらなる特徴及び利点が、本明細書で説明され、以下の詳細な説明及び図面から明らかになる。
【図面の簡単な説明】
【００２０】
【図１】本開示の一実施形態における単層フィルムの断面図である。
【図２】本開示の一実施形態における５層フィルムの断面図である。
【図３】本開示の一実施形態における６層フィルムの断面図である。
【図４】本開示の一実施形態におけるフィルムから組み立てられた容器の図である。
【図５】本開示の一実施形態におけるフィルムから組み立てられた複室容器の図である。
【００２１】
［詳細な説明］
[0025]本開示は、ミクロスフェアを有するポリマーフィルム並びにフィルムの作製方法及びフィルムから作製された容器に関する。一般的な実施形態において、本開示は、層内に混合された中空のミクロスフェアを有する少なくとも１つの層を含む、フィルムを提供する。本開示は、包装用途に有用な単層フィルム及び複層フィルムを提供する。本開示の実施形態におけるフィルムは、強靭性、及び／又は剥離性の封止能を維持しながら、改善されたスリップ及び抗ブロッキング特性を有する。
【００２２】
[0026]図１に例証した一般的な実施形態において、本開示は、層内に混合されたミクロスフェアを有する層を含む、フィルム１０を提供する。ミクロスフェアは、層の任意の１つ又は複数の部分の全体にわたって均等に分布し得る。ミクロスフェアは、例えば押出技法等の任意の適切な技法を用いて、フィルム１０の層内に添加／混合され得る。同じ材料の連続した副層を有し、そのような副層の１つがミクロスフェアを含有し、１つ又は複数の副層はミクロスフェアを含有しないフィルムを押し出しすることによって、そのようにしなければ均質である層の選択された部分のみにわたって、ミクロスフェアが分布してもよいことが分かる。
【００２３】
[0027]層は、ミクロスフェアを任意の適切な量で含むことができる。例えば、ミクロスフェアは、層において約２５０ｐｐｍ〜約３０００ｐｐｍ、例えば、約２５０ｐｐｍ〜約７００ｐｐｍ、約３５０ｐｐｍ〜約６５０ｐｐｍ、約４００ｐｐｍ〜約６００ｐｐｍ、又は約４５０ｐｐｍ〜約５５０ｐｐｍの範囲の濃度であり得る。ミクロスフェア濃度の個々の値の例は、約２５０ｐｐｍ、３００ｐｐｍ、３５０ｐｐｍ、４００ｐｐｍ、４５０ｐｐｍ、５００ｐｐｍ、５５０ｐｐｍ、６００ｐｐｍ、６５０ｐｐｍ、７００ｐｐｍ、７５０ｐｐｍ、１０００ｐｐｍ、２０００ｐｐｍ、３０００ｐｐｍ等である。
【００２４】
[0028]別の実施形態において、ミクロスフェアを有する層は、層内に混合されたシリカをさらに含む。例えば、シリカは、立方体形状を有する非晶性合成シリカであり得る。シリカは、約２．２ｇ／ｃｃ〜約２．３ｇ／ｃｃの範囲の密度を有し得る。シリカは、約４μｍ〜約５μｍの平均直径も有し得る。
【００２５】
[0029]シリカは、層において任意の適切な量であり得る。例えば、シリカは、層内において１０００ｐｐｍ〜約２０００ｐｐｍ、例えば、約１１００ｐｐｍ〜約１９００ｐｐｍ、約１２００ｐｐｍ〜約１８００ｐｐｍ、約１３００ｐｐｍ〜約１７００ｐｐｍ、又は約１４００ｐｐｍ〜約１６００ｐｐｍの範囲の濃度であり得る。シリカ濃度の個々の値の例は、約１０００ｐｐｍ、１１００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ等である。
【００２６】
[0030]個々のミクロスフェア濃度値及び個々のシリカ濃度値は、範囲限界の定義でもあり得ることを理解されたい。例えば、３００ｐｐｍ及び４５０ｐｐｍの濃度の開示は、３００ｐｐｍ〜４５０ｐｐｍの範囲の開示としても扱われ得る。同様のことが、本開示を通じて、具体的に言及した値の任意の組合せについても適用される。
【００２７】
[0031]一実施形態において、ミクロスフェアは中空である。ミクロスフェアは、ソーダライムホウケイ酸ガラスから作製され得る。ミクロスフェアは、セラミックからも作製され得る。ミクロスフェアの適した例としては、３ＭからのｉＭ３０Ｋ（平均直径１８ミクロン、密度０．６０ｇ／ｃｃ、押潰強度２８０００ｐｓｉ）及びＫ４６（メジアン径４０ミクロン、密度０．４６ｇ／ｃｃ、押潰強度６０００ｐｓｉ）ミクロスフェアが挙げられる。ミクロスフェアは、任意の適した平均直径又は幅を有することができる。例えば、ミクロスフェアの平均直径は、約１０μｍ〜約３００μｍ、例えば、約５０μｍ〜約２５０μｍ、又は約１００μｍ〜約２００μｍの範囲であり得る。ミクロスフェアの平均直径の個々の値の例は、約１０μｍ、２５μｍ、５０μｍ、７５μｍ、１００μｍ、１２５μｍ、１５０μｍ、１７５μｍ、２００μｍ、２２５μｍ、２５０μｍ、２７５μｍ、３００μｍ等である。また、異なる直径のミクロスフェアを層においてブレンドすることもできる。
【００２８】
[0032]ミクロスフェアは、任意の適した密度を有することもできる。例えば、ミクロスフェアは、約０．１ｇ／ｃｃ〜約１．２ｇ／ｃｃ、例えば、約０．２ｇ／ｃｃ〜約１．１０ｇ／ｃｃ、約０．３ｇ／ｃｃ〜約０．９ｇ／ｃｃ、約０．４ｇ／ｃｃ〜約０．８ｇ／ｃｃ、又は約０．５ｇ／ｃｃ〜約０．７ｇ／ｃｃの範囲の粒子密度を有することができる。ミクロスフェアの密度の個々の値の例は、約０．１ｇ／ｃｃ、０．１５ｇ／ｃｃ、０．２ｇ／ｃｃ、０．２５ｇ／ｃｃ、０．３ｇ／ｃｃ、０．３５ｇ／ｃｃ、０．４ｇ／ｃｃ、０．４５ｇ／ｃｃ、０．５ｇ／ｃｃ、０．５５ｇ／ｃｃ、０．６ｇ／ｃｃ、０．６５ｇ／ｃｃ、０．７ｇ／ｃｃ、０．７５ｇ／ｃｃ、０．８ｇ／ｃｃ、０．８５ｇ／ｃｃ、０．９ｇ／ｃｃ、０．９５ｇ／ｃｃ、１ｇ／ｃｃ、１．０５ｇ／ｃｃ、１．１ｇ／ｃｃ、１．１５ｇ／ｃｃ、１．２ｇ／ｃｃ等である。
【００２９】
[0033]別の実施形態において、ミクロスフェアを有する層は、層内に混合されたナノ材料をさらに含む。ナノ材料は、例えば、ナノチューブ及びナノクレイであり得る。本開示の実施形態に係るナノ材料は、通常数ミクロンのオーダーである、ポリマーフィルムにおいて用いられている現行の粉砕鉱物均等物の一般的なサイズより、著しく小さいサイズを有する粒子を含む。本開示の実施形態によれば、ナノ材料は、約１０〜約５００ナノメートルの範囲の平均サイズを有する。
【００３０】
[0034]別の実施形態（図２に例証）において、本開示は、表皮層２０、バリア層２４及び剥離性封止層２８を有する５層フィルムを提供する。表皮層２０及び／又は剥離性封止層２８は、層内に分散した任意の適した量のミクロスフェアを含むことができる。表皮層２０及び剥離性封止層２８は、バリア層２４の両側で、バリア層２４に直接又は間接的に付着することができる。
【００３１】
[0035]表皮層２０、バリア層２４及び剥離性封止層２８は、それぞれ独立して任意の適した厚さを有することができる。例えば、表皮層２０は、約２５μｍ〜約７５μｍの範囲の厚さを有することができる。例えば、バリア層２４は、約１０μｍ〜約５０μｍの範囲の厚さを有することができる。剥離性封止層２８は、約５０μｍ〜約１５０μｍの範囲の厚さを有することができる。
【００３２】
[0036]各層におけるミクロスフェアの濃度は、変動することができ、具体的な層に依存し得る。例えば、表皮層２０は、約２５μｍ未満の厚さで、約１０００ｐｐｍ〜約２０００ｐｐｍの範囲のミクロスフェア濃度を有することができる。
【００３３】
[0037]表皮層２０は、ランダムコポリマーポリプロピレン、ホモポリマーポリプロピレン、ナイロン、スチレン−エチレン−ブチレン−スチレンブロックコポリマー、ポリエステル、コポリエステルエーテル、又はそれらの組合せを含むことができる。バリア層２４は、１種又は複数種のポリアミド（「ＰＡ」）（ナイロン）、例えば、ポリアミド６、ポリアミド６，６／６，１０コポリマー、非晶性ポリアミド、又はそれらの組合せを含むことができる。また、バリア層２４は、エチレンビニルアルコールコポリマー（「ＥＶＯＨ」）等の他のバリア材料を含んでもよい。ＥＶＯＨバリア層は、容器が湿熱滅菌に供されない用途に特に適している。実施形態において、フィルムは、ポリアミドの層の間に挟まれたＥＶＯＨ層を含んでもよい。
【００３４】
[0038]適したポリプロピレンランダムコポリマーとしては、Ｆｌｉｎｔ  Ｈｉｌｌｓ  Ｒｅｓｏｕｒｃｅｓによって商品名ハンツマン（ＨＵＮＴＳＭＡＮ）で販売されているもの、Ｂｏｒｅａｌｉｓによって商品名ボルメド（ＢＯＲＭＥＤ）又はボルピュア（ＢＯＲＰＵＲＥ）で販売されているもの、及びＴＯＴＡＬによって商品名ＰＰＭで販売されているものが挙げられる。適したポリプロピレンホモポリマーとしては、Ｆｌｉｎｔ  Ｈｉｌｌｓ  Ｒｅｓｏｕｒｃｅｓによって商品名ハンツマン（登録商標）で販売されているものが挙げられる。適したナイロンとしては、ＥＭＳによって商品名グリヴォリー（ＧＲＩＶＯＲＹ）（登録商標）及びグリロン（ＧＲＩＬＯＮ）（登録商標）で販売されているものが挙げられる。適したスチレン−エチレン−ブチレン−スチレンブロックコポリマーとしては、Ｋｒａｔｏｎ  Ｐｏｌｙｍｅｒｓによって商品名クラトン（ＫＲＡＴＯＮ）で販売されているものが挙げられる。
【００３５】
[0039]封止層２８は、ホモフェーズポリマー又はマトリックスフェーズポリマー系であり得る。適したホモフェーズポリマーとしては、ポリオレフィンが挙げられ、より好ましくはポリプロピレン、最も好ましくは、参照により本明細書に組み込まれる欧州特許第０８７５２３１号に記載されているプロピレンとエチレンとのコポリマーが挙げられる。
【００３６】
[0040]適したマトリックスフェーズポリマー系は、少なくとも２つの成分を有する。２つの成分は、一緒にブレンドされることができ、２段階反応プロセスにおいて製造され得る。典型的には、２つの成分は、異なる融点を有する。成分の１つが非晶性である場合、そのガラス転移点は、他の成分の融点より低い。適したマトリックスフェーズポリマー系の例は、ポリオレフィンのホモポリマー又はコポリマーである成分、及びスチレンと炭化水素とのコポリマーである第二の成分を含む。適した別のマトリックスフェーズ系としては、ポリプロピレン等のポリオレフィンとポリエチレンとのブレンド物、又は高アイソタクチック指数を有する（結晶性）ポリプロピレンと低アイソタクチック指数を有する（非晶性）ポリプロピレンとのブレンド物、又はポリプロピレンホモポリマーとプロピレン／α−オレフィンコポリマーとのブレンド物が挙げられる。適したマトリックスフェーズポリマー系の非限定的な例は、米国特許第７，６７８，０９７号に記載されている。
【００３７】
[0041]適したポリオレフィンとしては、炭素原子数２〜２０、より好ましくは炭素数２〜１０のアルファ−オレフィンを重合することによって得られるホモポリマー及びコポリマーが挙げられる。したがって、適したポリオレフィンとしては、プロピレン、エチレン、ブテン−１、ペンテン−１、４−メチル−１−ペンテン、ヘキセン−１、ヘプテン−１、オクテン−１、ノネン−１及びデセン−１のポリマー及びコポリマーが挙げられる。ポリオレフィンは、プロピレンのホモポリマー若しくはコポリマー又はポリエチレンのホモポリマー若しくはコポリマーであることが最も好ましい。
【００３８】
[0042]適したポリプロピレンのホモポリマーは、非晶性、アイソタクチック、シンジオタクチック、アタクチック、ヘミアイソタクチック又はステレオブロックの立体化学を有することができる。本開示のより好ましい形態において、ポリプロピレンは、約２０ジュール／グラム〜約２２０ジュール／グラム、より好ましくは約６０ジュール／グラム〜約１６０ジュール／グラム、最も好ましくは約８０ジュール／グラム〜約１３０ジュール／グラムの低い融解熱を有する。本開示の好ましい形態において、ポリプロピレンホモポリマーは、約１６５℃未満、より好ましくは約１３０℃〜約１６０℃、最も好ましくは約１４０℃〜約１５０℃の融点温度を有することも望ましい。本開示の好ましい一形態において、ポリプロピレンのホモポリマーは、シングルサイト触媒を用いて得られる。
【００３９】
[0043]適したプロピレンのコポリマーは、プロピレンモノマーを炭素数２〜２０のα−オレフィンと共に重合することによって得られる。本開示のより好ましい形態において、プロピレンは、重量基準の量でコポリマーの約１重量％〜約２０重量％、より好ましくは約１重量％〜約１０重量％、最も好ましくは２重量％〜約５重量％のエチレンと共に共重合される。プロピレンとエチレンとのコポリマーは、ランダム又はブロックコポリマーであってもよい。
【００４０】
[0044]ポリプロピレンとα−オレフィンとのコポリマーのブレンド物を用いることも可能であり、この場合、プロピレンコポリマーは、α−オレフィンにおける炭素数が異なり得る。例えば、本開示は、１つのコポリマーが炭素数２のα−オレフィンを有し、別のコポリマーが炭素数４のα−オレフィンを有する、プロピレンとα−オレフィンとのコポリマーのブレンド物を企図している。炭素数２〜２０、より好ましくは炭素数２〜８のα−オレフィンの任意の組合せを用いることも可能である。したがって、本開示は、第一及び第二のα−オレフィンが以下の炭素数の組合せを有する、プロピレンとα−オレフィンとのコポリマーのブレンド物を企図している：２及び６、２及び８、４及び６、４及び８。ブレンド物中において２種より多いポリプロピレンとα−オレフィンとのコポリマーを用いることも企図されている。適したポリマーは、ｃａｔａｌｌｏｙ法を用いて得ることができる。適したエチレンのホモポリマーとしては、０．９１５ｇ／ｃｃより大きい密度を有するものが挙げられ、低密度ポリエチレン（「ＬＤＰＥ」）、中密度ポリエチレン（「ＭＤＰＥ」）及び高密度ポリエチレン（「ＨＤＰＥ」）が挙げられる。
【００４１】
[0045]適したエチレンのコポリマーは、エチレンモノマーを、炭素数３〜２０、より好ましくは炭素数３〜１０、最も好ましくは炭素数４〜８のα−オレフィンと共に重合することによって得られる。エチレンのコポリマーは、ＡＳＴＭ  Ｄ−７９２によって測定して、約０．９１５ｇ／ｃｃ未満、より好ましくは約０．９１０ｇ／ｃｃ未満、より一層好ましくは約０．９００ｇ／ｃｃ未満の密度を有することも望ましい。このようなポリマーはしばしば、ＶＬＤＰＥ（超低密度ポリエチレン）又はＵＬＤＰＥ（極低密度ポリエチレン）と呼ばれる。エチレン／α−オレフィンコポリマーは、シングルサイト触媒を用いて製造されることが好ましく、メタロセン触媒系を用いて製造されることがより好ましい。シングルサイト触媒は、触媒部位の混成を有することが知られているチーグラー−ナッタ型触媒とは反対に、立体的及び電子的に同等な単一の触媒位置を有すると考えられている。このようなシングルサイト触媒によるエチレン／α−オレフィンは、Ｄｏｗによって商品名アフィニティ（ＡＦＦＩＮＩＴＹ）（登録商標）、ＤｕＰｏｎｔ  Ｄｏｗによって商標エンゲージ（ＥＮＧＡＧＥ）（登録商標）及びＥｘｘｏｎによって商品名エグザクト（ＥＸＡＣＴ）（登録商標）で販売されている。これらのコポリマーは、本明細書においてｍ−ＵＬＤＰＥとも呼ばれる。
【００４２】
[0046]適したエチレンのコポリマーとしては、エチレンと低級アルキルアクリレートとのコポリマー、エチレンと低級アルキル置換アルキルアクリレートとのコポリマー、及びコポリマーの約８重量％〜約４０重量％のビニルアセテート含量を有するエチレンビニルアセテートコポリマーも挙げられる。用語「低級アルキルアクリレート」とは、ダイアグラム１に記載の式を有するコモノマーを指す。
【化１】
2015530441.tif 000002
【００４３】
[0047]Ｒ基は、炭素数１〜１７のアルキル基を指す。したがって、用語「低級アルキルアクリレート」は、限定されるものではないが、メチルアクリレート、エチルアクリレート、ブチルアクリレート等を含む。
【００４４】
[0048]用語「アルキル置換アルキルアクリレート」は、ダイアグラム２に記載の式を有するコモノマーを指す。
【化２】
2015530441.tif 000003
【００４５】
[0049]Ｒ１及びＲ２は、炭素数１〜１７のアルキルであり、同じ炭素数又は異なる炭素数を有し得る。したがって、用語「アルキル置換アルキルアクリレート」は、限定されるものではないが、メチルメタクリレート、エチルメタクリレート、メチルエタクリレート、エチルエタクリレート、ブチルメタクリレート、ブチルエタクリレート等を含む。
【００４６】
[0050]適したポリブタジエンとしては、１，３−ブタジエンの１，２−及び１，４−付加生成物（これらをまとめてポリブタジエンと呼ぶ）が挙げられる。本開示のより好ましい形態において、ポリマーは、１，３−ブタジエンの１，２−付加生成物（これらを１，２−ポリブタジエンと呼ぶ）である。本開示のより一層好ましい形態において、対象となるポリマーは、シンジオタクチック１，２−ポリブタジエンであり、より一層好ましくは、低結晶化度シンジオタクチック１，２−ポリブタジエンである。本開示の好ましい形態において、低結晶化度シンジオタクチック１，２−ポリブタジエンは、５０％未満、より好ましくは約４５％未満、より一層好ましくは約４０％未満の結晶化度を有し、結晶化度は、より一層好ましくは約１３％〜約４０％、最も好ましくは約１５％〜約３０％である。本開示の好ましい形態において、低結晶化度シンジオタクチック１，２−ポリブタジエンは、ＡＳＴＭ  Ｄ  ３４１８に従って測定して、約７０℃〜約１２０℃の融点温度を有する。適した樹脂としては、ＪＳＲ株式会社（日本合成ゴム）によりグレード表示ＪＳＲ  ＲＢ８１０、ＪＳＲ  ＲＢ８２０及びＪＳＲ  ＲＢ８３０で販売されているものが挙げられる。
【００４７】
[0051]適したポリエステルとしては、ジ−又はポリカルボン酸と、ジ−若しくはポリヒドロキシアルコール又はアルキレンオキシドとの重縮合生成物が挙げられる。本開示の好ましい形態において、ポリエステルはポリエステルエーテルである。適したポリエステルエーテルは、１，４−シクロヘキサンジメタノール、１，４−シクロヘキサンジカルボン酸及びポリテトラメチレングリコールエーテルを反応させることにより得られ、一般的にはＰＣＣＥと呼ばれる。適したＰＣＣＥは、Ｅａｓｔｍａｎにより商品名エクデル（ＥＣＤＥＬ）で販売されている。適したポリエステルとしては、ポリブチレンテレフタレートの結晶性ハードセグメントと、ソフトな（非晶性の）ポリエーテルグリコールの第二のセグメントとのブロックコポリマーである、ポリエステルエラストマーがさらに挙げられる。このようなポリエステルエラストマーは、Ｄｕ  Ｐｏｎｔ  Ｃｈｅｍｉｃａｌ  Ｃｏｍｐａｎｙにより商品名ハイトレル（ＨＹＴＲＥＬ）（登録商標）で販売されている。
【００４８】
[0052]適したポリアミドとしては、炭素数４〜１２のラクタムの開環反応から得られるものが挙げられる。したがって、このポリアミドの群には、ナイロン６、ナイロン１０及びナイロン１２が含まれる。許容できるポリアミドとしては、炭素数が２〜１３の範囲内であるジアミンの縮合反応から得られる脂肪族ポリアミド、炭素数が２〜１３の範囲内である二酸の縮合反応から得られる脂肪族ポリアミド、二量体脂肪酸の縮合反応から得られるポリアミド、及びアミド含有コポリマーも挙げられる。したがって、適した脂肪族ポリアミドとしては、例えば、ナイロン６６、ナイロン６，１０及び二量体脂肪酸ポリアミドが挙げられる。
【００４９】
[0053]適したスチレンと炭化水素とのコポリマーは、スチレン、並びにアルキル置換スチレン及びハロゲン置換スチレン等の様々な置換スチレンを含む。アルキル基は、１〜約６個の炭素原子を含むことができる。置換スチレンの具体例としては、アルファ−メチルスチレン、ベータ−メチルスチレン、ビニルトルエン、３−メチルスチレン、４−メチルスチレン、４−イソプロピルスチレン、２，４−ジメチルスチレン、ｏ−クロロスチレン、ｐ−クロロスチレン、ｏ−ブロモスチレン、２−クロロ−４−メチルスチレン等が挙げられる。スチレンが最も好ましい。
【００５０】
[0054]スチレンと炭化水素とのコポリマーの炭化水素部分は、共役ジエンを含む。利用し得る共役ジエンは、４〜約１０個の炭素原子を含むもの、より一般的には４〜６個の炭素原子を含むものである。例としては、１，３−ブタジエン、２−メチル−１，３−ブタジエン（イソプレン）、２，３−ジメチル−１，３−ブタジエン、クロロプレン、１，３−ペンタジエン、１，３−ヘキサジエン等が挙げられる。ブタジエンとイソプレンとの混合物等、これらの共役ジエンの混合物を用いてもよい。好ましい共役ジエンは、イソプレン及び１，３−ブタジエンである。
【００５１】
[0055]スチレンと炭化水素とのコポリマーは、ジブロック、トリブロック、マルチブロック及び星型ブロック等のブロックコポリマーであり得る。ジブロックコポリマーの具体例としては、スチレン−ブタジエン、スチレン−イソプレン、及びこれらの水素添加誘導体が挙げられる。トリブロックポリマーの例としては、スチレン−ブタジエン−スチレン、スチレン−イソプレン−スチレン、アルファ−メチルスチレン−ブタジエン−アルファ−メチルスチレン、及びアルファ−メチルスチレン−イソプレン−アルファ−メチルスチレン、並びにこれらの水素添加誘導体が挙げられる。
【００５２】
[0056]上記のブロックコポリマーの選択的水素添加は、ラネーニッケル等の触媒、白金、パラジウム等の貴金属、及び可溶性遷移金属触媒の存在下での水素添加を含めた、周知の様々な方法により実施してもよい。用いることができる適した水素添加方法は、ジエン含有ポリマー又はコポリマーをシクロヘキサン等の不活性炭化水素希釈剤中に溶解させ、可溶性水素添加触媒の存在下で水素と反応させることにより水素添加するものである。このような手順は、米国特許第３，１１３，９８６号及び第４，２２６，９５２号に記載されており、それらの開示は、参照により本明細書に組み込まれる。
【００５３】
[0057]特に有用な水素添加ブロックコポリマーは、スチレン−イソプレン−スチレンの水素添加ブロックコポリマー、例えばスチレン−（エチレン／プロピレン）−スチレンブロックポリマーである。ポリスチレン−ポリブタジエン−ポリスチレンブロックコポリマーが水素添加されると、得られる生成物は、通常のエチレンと１−ブテンとのブロックコポリマー（「ＥＢ」）に似ている。上述したように、採用した共役ジエンがイソプレンである場合、得られる水素添加生成物は、通常のエチレンとプロピレンとのブロックコポリマー（「ＥＰ」）に似ている。選択的に水素添加されたコポリマーの市販品の一例は、クラトン（ＫＲＡＴＯＮ）（登録商標）Ｇ−１６５２であり、これは、３０％スチレン末端ブロック及びエチレンと１−ブテンとのコポリマーである中央ブロック相当物を含む水素添加ＳＢＳトリブロックである。この水素添加ブロックコポリマーは、しばしばＳＥＢＳと呼ばれる。他の適したＳＥＢＳ又はＳＩＳコポリマーは、株式会社クラレにより商品名セプトン（ＳＥＰＴＯＮ）（登録商標）及びハイブラー（ＨＹＢＲＡＲ）（登録商標）で販売されている。上記の選択的水素化ブロックコポリマーに、アルファ、ベータ−不飽和モノカルボン酸又はジカルボン酸試薬をグラフトすることによりグラフト変性した、スチレンと炭化水素とのブロックコポリマーを用いることも望ましい場合がある。
【００５４】
[0058]共役ジエンとビニル芳香族化合物とのブロックコポリマーは、アルファ、ベータ−不飽和モノカルボン酸又はジカルボン酸試薬を用いてグラフトされる。カルボン酸試薬としては、カルボン酸自体、及びそれらの官能基誘導体、例えば、無水物、イミド、金属塩、エステル等が挙げられ、これらは、選択的に水素添加されたブロックコポリマーにグラフトすることができる。グラフトポリマーは通常、グラフトされたカルボン酸を、ブロックコポリマーとカルボン酸試薬との合計重量を基準として約０．１〜約２０重量％、好ましくは約０．１〜約１０重量％含有する。通常の一塩基カルボン酸の具体例としては、アクリル酸、メタクリル酸、ケイ皮酸、クロトン酸、アクリル酸無水物、アクリル酸ナトリウム、アクリル酸カルシウム及びアクリル酸マグネシウム等が挙げられる。ジカルボン酸及びその有用な誘導体の例としては、マレイン酸、マレイン酸無水物、フマル酸、メサコン酸、イタコン酸、シトラコン酸、イタコン酸無水物、シトラコン酸無水物、モノメチルマレエート、マレイン酸モノナトリウム等が挙げられる。スチレンと炭化水素とのブロックコポリマーは、油で変性されたもの、例えば、Ｓｈｅｌｌ  Ｃｈｅｍｉｃａｌ  Ｃｏｍｐａｎｙにより製品表示クラトン（登録商標）Ｇ２７０５で販売されている油変性ＳＥＢＳであり得る。
【００５５】
[0059]図２にさらに示す通り、多層フィルムは、表皮層２０及び／又は封止層２８をバリア層２４に付着させるために用いられる１つ又は複数のタイ層２２及び２６を含むことができる。タイ層２２及び２６は、例えば、マレエート化ＬＬＤＰＥ、マレエート化ポリプロピレンホモポリマー、マレエート化ポリプロピレンコポリマー、マレエート化ポリプロピレン系ＴＰＯ、又はそれらの組合せ等の任意の適した接着性材料を含有することができる。
【００５６】
[0060]図３に例証する代替実施形態において、本開示は、表皮層３０、バリア層３６及び封止層４０を含むフィルムを提供する。表皮層３０及び封止層４０は、バリア層３６の両側でバリア層３６に付着することができる。表皮層３０は、ポリプロピレンホモポリマー、ポリプロピレンランダムコポリマー、ポリプロピレン系ＴＰＯ、ポリアミド（ナイロン）、スチレン−エチレン−ブチレン−スチレンブロックコポリマー、コポリエステルエーテルブロックコポリマー、又はそれらの組合せを含有することができる。
【００５７】
[0061]図３にさらに示すように、フィルムは、表皮層３０とバリア層３６との間に位置するコア層３２をさらに含むことができる。コア層３２は、プロピレン−エチレンランダムコポリマー、シンジオタクチックプロピレン−エチレンコポリマー、ポリプロピレンエラストマー、ポリプロピレンホモポリマー、プロピレン系エラストマー、エチレン系エラストマー、スチレン−エチレン−ブチレン−スチレンブロックコポリマー、エチレン−プロピレンゴム変性ポリプロピレン、又はそれらの組合せを含有することができる。適したプロピレン−エチレンコポリマーとしては、Ｅｘｘｏｎによって商品名ビスタマックス（ＶＩＳＴＡＭＡＸＸ）で販売されているもの、Ｄｏｗにより商品名バーシファイ（ＶＥＲＳＩＦＹ）で販売されているもの、Ｔｏｔａｌにより商品名アトフィナ（ＡＴＯＦＩＮＡ）で販売されているもの、及びＢａｓｅｌｌにより商品名プロファックス（ＰＲＯＦＡＸ）で販売されているものが挙げられる。フィルムは、表皮層３０、剥離性封止層４０、バリア層３６及び／又はコア層３４を互いに付着させる１つ又は複数のタイ層３４及び３８をさらに含むことができる。
【００５８】
[0062]本開示の実施形態におけるフィルムは、例えば、医薬品又は医療用化合物若しくは溶液等の物質を保持するために用いられる、任意の適した容器を作製するために用いることができる。図４に示す実施形態において、本開示は、周囲継目５４に沿って一緒になって封止されて液室を画定する、第一の側壁５２と第一の側壁に対向する第二の側壁（図示せず）とを含む容器５０を提供する。容器５０は、容器５０の内容物を充填し且つ空にするために用いられる１つ又は複数のポート管５６及び５８を含むことができる。
【００５９】
[0063]容器５０の側壁の任意の１つ又は複数は、以上に記載した単層又は複層フィルムの１つから組み立てられ得る。容器５０は、その開口端が封止された押出チューブ状フィルムから形成されてもよいということも理解される。この場合、周囲継目５４は、チューブの対向する端にある２つの継目からなってもよい。容器５０は、継目が容器の頂部及び底部にあるように又は容器の縦方向側部に沿うように構成されてもよい。
【００６０】
[0064]図５に示される代替実施形態において、本開示は、フィルムによって画定される本体７２を含む複室容器７０が提供される。複室容器７０は、２つの室７４及び７６を含む。代替実施形態において、２つより多い室が容器内に設けられ得ることを理解されたい。室７４及び７６は、物質及び／又は溶液を分離して保存するために設計される。
【００６１】
[0065]例証されている実施形態において、容器７０の任意の部分は、前に詳細に説明した、層内に混合されたミクロスフェアを有する１つ又は複数の層を含むフィルムから作製される。容器７０は、例えば、永久的な封止を形成するためにその端部に沿ってヒートシールされた、フィルムである２つのシートから作製され得る。例証されている実施形態において、フィルムである２つのシートが用いられている。シートは、端部８０、８２、８４及び８６において容器７０の周囲付近で封止されている。剥離可能な封止８８は、フィルムであるシートの間に設けられて、室７４及び７６を形成する。勿論、追加の室が設けられる場合、追加の剥離可能な封止が設けられ得る。
【００６２】
[0066]容器７０及び剥離可能な封止８８は、本開示の実施形態に従った剥離性封止層を有するフィルムから構築され得る。剥離性封止層は、剥離可能な封止及び永久的な封止の両方を作り出すことを可能にし得る。したがって、永久的な側部封止８０、８２、８４及び８６のみならず、剥離可能な封止８８も、フィルムの同じ層から作り出すことができる。
【００６３】
[0067]図５にさらに例証するように、容器７０は、１つ又は複数のポート９０、９２、９４及び９６をさらに含むことができる。ポート９０、９２、９４及び９６は、室７４及び７６の内部との連通を提供するが、容器７０の任意の適切な位置に位置することができる。これらのポートは、液体が室７４及び７６に加えられ又はそれらから除去されることを可能にする。ポート９０、９２、９４及び９６は、例えば、投与セットのカニューレ又は針によって貫通される膜（図示せず）を含むこともできる。
【００６４】
[0068]１つ又は複数のポートは、シートの間に（この場合、ポート構造は、「ゴンドラ」とも呼ばれる）又は壁に直接のいずれかで、封止に特に適合する表面を有する成型構造の形態で容器に設けられてもよいことを理解されたい。ポートは、単なる膜ではなく、バルブ又はそれに類似の閉止構造を含んでもよいことも理解されたい。そのような代替のポート構造の例としては、米国特許第６，９９４，６９９号に示されている薬品ポート、及び米国特許公開第２００５／００８３１３２号に示された様々なアクセスポートが挙げられ、これらはそれぞれ、参照により本明細書に組み込まれる。
【００６５】
[0069]容器を製作するために採用される方法によっては、注入ポートは全く必要ではない場合がある。例えば、容器がプラスチックフィルムの連続ロールから製作される場合、フィルムを長さ方向に折り畳み、第一の永久的な封止を作り出し、第一の区画に溶液を満たし、その後、剥離可能な封止を作り出し、第二の区画を満たし、永久的な封止を作り出す等することができる。
【実施例】
【００６６】
[0070]以下の例は、限定ではなく例として、本開示の様々な実施形態を例証するものである。
【００６７】
実施例１
[0071]フィルムの優れたスリップ／抗ブロッキング特性を維持しながら燃焼時の残渣を減じるために、フィルム添加剤としてのシリカを、ガラス（中空）ミクロスフェアによって補足し又は置き換えた。ガラスミクロスフェアを有するフィルムのいくつかの特性を、スリップ剤としてシリカのみを有するフィルムと比較した。ミクロスフェア及びシリカの特徴を表１に示す。
【表１】
2015530441.tif 000004
【００６８】
[0072]（シリカ１８００ｐｐｍに代えて）３Ｍ  ｉＭ３０Ｋガラスミクロスフェア５００ｐｐｍを含有する種々の化合物及びフィルムを押し出し、特徴を明らかにした。
【００６９】
[0073]化合物の説明：
−  化合物１Ａ＝ポリプロピレン（「ＰＰ」）（Ｂｏｒｅａｌｉｓ  ＲＥ９０６ＣＦ）＋３Ｍ  ｉＭ３０Ｋガラスミクロスフェア５００ｐｐｍ
−  化合物１Ｂ＝シリカを１８００ｐｐｍ含有するポリプロピレン（Ｂｏｒｅａｌｉｓ  ＲＥ２１６ＣＦ）
−  化合物２Ａ＝ポリプロピレン（Ｂｏｒｅａｌｉｓ  ＲＥ９０６ＣＦ）＋剥離性封止中に３Ｍ  ｉＭ３０Ｋガラスミクロスフェア５００ｐｐｍ
−  化合物２Ｂ＝Ｗｉｔｔｅｎｂｕｒｇ  カウィトン（Ｃａｗｉｔｏｎ）ＰＲ４８５１Ａ  三元化合物
[0074]重量％で示した燃焼時の残渣（「ＲｏＩ」）の結果（韓国薬局方の方法第８版による）
−  化合物１Ａ：０．０８％
−  化合物１Ｂ：０．２５％
−  化合物２Ａ：０．０６％
−  化合物２Ｂ：０．１４％
【００７０】
[0075]フィルム
【表２】
2015530441.tif 000005
【００７１】
[0076]摩擦係数の結果（Ｂａｘｔｅｒ独自法による）
表皮／表皮：
−  フィルム＃１：０．４８〜０．５２
−  フィルム＃２：０．４８
封止／封止：
−  フィルム＃１：０．６１〜０．６５
−  フィルム＃２：０．６０
【００７２】
[0077]重量％で示したＲｏＩの結果（韓国薬局方の方法第８版による）
−  フィルム＃１：０．１５％
−  フィルム＃２：０．０６％
【００７３】
結論：
[0078]ミクロスフェアを有するフィルム＃２は、ミクロスフェアを有さないフィルム＃１と同様の摩擦／スリップ特性を有しながら、ＲｏＩが２．５分の１に減じられていた。
【００７４】
実施例２
[0079]ミクロスフェアのサイズ及び濃度を変えることによるフィルムの摩擦係数（ＣｏＦ）及びヘイズへの影響を論証するため、一連のポリプロピレンフィルムを調製した。フィルム１〜９それぞれのマトリックスは、Ｂｏｒｅａｌｉｓ  ＡＧから入手可能な医療用フィルムグレードのポリプロピレンランダムコポリマーであるボルメドＲＤ８０４ＣＦであり、フィルム１９のマトリックスは、Ｂｏｒｅａｌｉｓ  ＲＥ２１６ＣＦであった。以下の表に、フィルム及び摩擦係数の結果について記載する。
【表３】
2015530441.tif 000006
【００７５】
[0080]これらのデータは、中空のミクロスフェアの濃度が、顕著に減じられた添加剤量から期待される燃焼時の残渣の大きな減少と共に、許容可能なヘイズ、及びはるかに高い濃度の固体シリカを加えた場合とほぼ同等な摩擦係数の減少をもたらすことを表している。
【００７６】
実施例３
[0081]ミクロスフェアのサイズ及び濃度を変えることによるフィルムの摩擦係数（ＣｏＦ）への影響を論証するため、さらなる一連のポリプロピレン／ポリエチレン／熱可塑性エラストマーフィルムを調製した。フィルム２０のマトリックスは、ポリプロピレンランダムコポリマー（Ｂｏｒｅａｌｉｓ  ＲＤ８０４ＣＦ）６０％、直鎖低密度ポリエチレン（スタミレックス（Ｓｔａｍｙｌｅｘ）１０２６Ｆ）１５％、及びスチレン−エチレン−ブテン−スチレンブロックコポリマー（ＳＥＢＳ）２５％を含有するブレンド物であった。フィルム１０〜１８それぞれのマトリックスは、ポリプロピレンランダムコポリマーがＢｏｒｅａｌｉｓ  ＲＥ２１６ＣＦであったこと以外は、フィルム２０のマトリックスと同一であった。以下の表に、フィルム並びにヘイズ及び摩擦係数の結果について記載する。
【表４】
2015530441.tif 000007
【００７７】
[0082]これらのデータは、中空のミクロスフェアの濃度が、顕著に減じられた添加材料の量の結果として期待される燃焼時の残渣の大きな減少と共に、許容可能なヘイズ、及びはるかに高い濃度の固体シリカを加えた場合とほぼ同等な摩擦係数の減少をもたらすことを表している。
【００７８】
[0083]本明細書に記載された目下の好ましい実施形態への様々な変更及び改変が当業者には明らかであることを理解されたい。そのような変更及び改変は、本発明の主題の精神及び範囲から逸脱することなく且つ意図されている利点を損なうことなく行うことができる。したがって、そのような変更及び改変は、添付の特許請求の範囲に包含されることが意図されている。
【図１】
2015530441.tif 000008
【図２】
2015530441.tif 000009
【図３】
2015530441.tif 000010
【図４】
2015530441.tif 000011
【図５】
2015530441.tif 000012
【国際調査報告】
2015530441.tif 000013
2015530441.tif 000014
2015530441.tif 000015
2015530441.tif 000016
2015530441.tif 000017